(57)【要約】  酸化物基準の質量％表示で、ガラス母組成として、ＳｉＯ2 ６６〜７５％、Ｎａ2Ｏ １０〜２０％、ＣａＯ ５〜１５％、ＭｇＯ ０〜６％、Ａｌ2Ｏ3 ０〜５％、Ｋ2Ｏ ０〜５％、Ｆｅ2Ｏ3で表した全鉄（ｔ−Ｆｅ2Ｏ3）０．８％以上２．４％未満、Ｃｒ2Ｏ3 ０〜０．０１％、ＣｏＯ ０．０２〜０．０４％、Ｓｅ ０．０００５〜０．００４５％、ＴｉＯ2 ０％超１％以下を含有し、レドックスが２０％以上３０％以下であり、レドックス、ｔ−Ｆｅ2Ｏ3、及びＴｉＯ2が所定の関係を満たし、ｔ−Ｆｅ2Ｏ3、Ｃｒ2Ｏ3、ＣｏＯ、及びＳｅが所定の関係を満たす紫外線吸収性ガラス物品。【特許請求の範囲】
【請求項１】
酸化物基準の質量％表示で、
ＳｉＯ2                           ６６〜７５％、
Ｎａ2Ｏ                          １０〜２０％、
ＣａＯ                           ５〜１５％、
ＭｇＯ                           ０〜６％、
Ａｌ2Ｏ3                         ０〜５％、
Ｋ2Ｏ                            ０〜５％、
Ｆｅ2Ｏ3で表した全鉄(ｔ−Ｆｅ2Ｏ3)０．８％以上、２．４％未満、
Ｃｒ2Ｏ3                         ０〜０．０１％、
ＣｏＯ                          ０．０２〜０．０４％、
Ｓｅ                            ０．０００５〜０．００４５％、
ＴｉＯ2                          ０％超、１％以下、
を含有し、
レドックス（［Ｆｅ2Ｏ3に換算した二価鉄（Ｆｅ2+）］／［Ｆｅ2Ｏ3に換算した二価鉄（Ｆｅ2+）とＦｅ2Ｏ3に換算した三価鉄（Ｆｅ3+）との合計］、以下「Ｒｅｄｏｘ」ともいう）が２０％以上、３０％以下であり、
Ｒｅｄｏｘ、ｔ−Ｆｅ2Ｏ3、及び、ＴｉＯ2が下記式（１）を満たし、
ｔ−Ｆｅ2Ｏ3、Ｃｒ2Ｏ3、ＣｏＯ、及び、Ｓｅが下記式（２）を満たし、
板厚３．５ｍｍでの紫外線透過率（ＴＵＶ）（ＩＳＯ９０５０：２００３）が２％以下であり、
板厚３．５ｍｍでの標準Ａ光源を用いて測定した可視光透過率（ＴＶＡ）（ＪＩＳ  Ｒ  ３１０６（１９９８））が１２％以上、２５％以下であり、
板厚３．５ｍｍでの日射透過率（ＴＥ）（ＪＩＳ  Ｒ  ３１０６（１９９８））が２２％以下であり、
板厚３．５ｍｍでの標準Ｃ光源を用いて測定した刺激純度（Ｐｅ）が１０％以下である、紫外線吸収性ガラス物品。
１．７７×（１−Ｒｅｄｏｘ／１００）×（ｔ−Ｆｅ2Ｏ3）＋０．４８×（ＴｉＯ2）  ≧１．７３      （１）
４≦（ｔ−Ｆｅ2Ｏ3）＋１０×（Ｃｒ2Ｏ3）＋９０×（ＣｏＯ）＋１１００×（Ｓｅ）  ≦８            （２）
【請求項２】
板厚３．５ｍｍでの、ＩＳＯ１３８３７：２００８  ｃｏｎｖｅｎｔｉｏｎ  Ａで規定された紫外線透過率（ＴＵＶ４００）が５％以下である、請求項１に記載の紫外線吸収性ガラス物品。
【請求項３】
Ｖ2Ｏ5を実質的に含有しない、請求項１又は２に記載の紫外線吸収性ガラス物品。
【請求項４】
前記ガラス組成の成分の合量に対して、ＮｉＯを０〜０．０５質量％含有する、請求項１〜３のいずれか１項に記載の紫外線吸収性ガラス物品。
【発明の詳細な説明】
【技術分野】
【０００１】
本発明は、車両用（特に、自動車用）濃グレー色ガラスとして好適な紫外線吸収性ガラス物品に関する。
【背景技術】
【０００２】
自動車用ガラスのリアサイドガラス及びリアガラスとして、可視光線透過率を大幅に低減させた濃色のグレーガラス（いわゆる、濃グレー色ガラス若しくはプライバシーガラスという）が実用化されている。このプライバシーガラスは、紫外領域から赤外領域までの広い波長域の太陽光線遮蔽性能が高いことによる室内の快適性や空調負荷低減、高級感を与える色調の選択性、デザイン的に優れた意匠性、車内のプライバシー保護、等の面で優れている。【０００３】
特許文献１は、従来のプライバシーガラスを開示している。【０００４】
特許文献１は、ソーダ石灰シリカガラスの成分に加えて、赤外線吸収材料、紫外線吸収材料、及び着色剤として作用する成分を使用した、赤外線吸収性、紫外線吸収性のガラス物品を開示している。このガラス物品は、緑色に着色しており、約６０％以下の光透過率、約４０％以下の全太陽紫外線透過率、約４５％以下の全太陽赤外線透過率、約５０％以下の全太陽エネルギー透過率である。
【先行技術文献】
【特許文献】
【０００５】
【特許文献１】日本国特表２００３−５０８３３８号公報
【発明の概要】
【発明が解決しようとする課題】
【０００６】
近年、紫外線対策についての関心が高まっている。これに対応するため、さらに紫外線透過率（ＴＵＶ）が低いプライバシーガラスが求められている。一方、安全走行のために、後方の視界確保も求められている。
しかしながら、特許文献１のガラスは、低い紫外線透過率（ＴＵＶ）を満足しているものの、色が濃くなることにより、視界確保の点で要求を満足できていない。【０００７】
本発明は、上記した問題点を解決するため、製造しやすく、車両用プライバシーガラスとして好適な、紫外線透過率（ＴＵＶ）が低く、視界確保の要求を満足する紫外線吸収性ガラス物品を提供することを目的とする。
【課題を解決するための手段】
【０００８】
上記した目的を達成するため、本発明は、酸化物基準の質量％表示で、
ＳｉＯ2                                ６６〜７５％、
Ｎａ2Ｏ                               １０〜２０％、
ＣａＯ                                ５〜１５％、
ＭｇＯ                                ０〜６％、
Ａｌ2Ｏ3                               ０〜５％、
Ｋ2Ｏ                                  ０〜５％、
Ｆｅ2Ｏ3で表した全鉄（ｔ−Ｆｅ2Ｏ3）    ０．８％以上、２．４％未満、
Ｃｒ2Ｏ3                               ０〜０．０１％、
ＣｏＯ                                ０．０２〜０．０４％、
Ｓｅ                                  ０．０００５〜０．００４５％、
ＴｉＯ2                                ０％超、１％以下、
を含有し、
レドックス（［Ｆｅ2Ｏ3に換算した二価鉄（Ｆｅ2+）］／［Ｆｅ2Ｏ3に換算した二価鉄（Ｆｅ2+）とＦｅ2Ｏ3に換算した三価鉄（Ｆｅ3+）との合計］、以下「Ｒｅｄｏｘ」ともいう）が２０％以上、３０％以下であり、
Ｒｅｄｏｘ、ｔ−Ｆｅ2Ｏ3、及び、ＴｉＯ2が下記式（１）を満たし、
ｔ−Ｆｅ2Ｏ3、Ｃｒ2Ｏ3、ＣｏＯ、及び、Ｓｅが下記式（２）を満たし、
板厚３．５ｍｍでの紫外線透過率（ＴＵＶ）（ＩＳＯ９０５０：２００３）が２％以下であり、
板厚３．５ｍｍでの標準Ａ光源を用いて測定した可視光透過率（ＴＶＡ）（ＪＩＳ  Ｒ  ３１０６（１９９８））が１２％以上、２５％以下であり、
板厚３．５ｍｍでの日射透過率（ＴＥ）（ＪＩＳ  Ｒ  ３１０６（１９９８））が２２％以下であり、
板厚３．５ｍｍでの、標準Ｃ光源を用いて測定した刺激純度（Ｐｅ）が１０％以下である、紫外線吸収性ガラス物品を提供する。
１．７７×（１−Ｒｅｄｏｘ／１００）×（ｔ−Ｆｅ2Ｏ3）＋０．４８×（ＴｉＯ2）  ≧１．７３      （１）
４≦（ｔ−Ｆｅ2Ｏ3）＋１０×（Ｃｒ2Ｏ3）＋９０×（ＣｏＯ）＋１１００×（Ｓｅ）  ≦８            （２）
【発明の効果】
【０００９】
本発明は、製造しやすく、車両用プライバシーガラスとして好適な、紫外線透過率（ＴＵＶ）が低く、視界確保の要求を満足する紫外線吸収性ガラス物品を提供する。
【発明を実施するための形態】
【００１０】
本発明の紫外線吸収性ガラス物品は、酸化物基準の質量％表示で、ＳｉＯ2：６６〜７５％、Ｎａ2Ｏ：１０〜２０％、ＣａＯ：５〜１５％、ＭｇＯ：０〜６％、Ａｌ2Ｏ3：０〜５％、Ｋ2Ｏ：０〜５％、Ｆｅ2Ｏ3で表した全鉄（ｔ−Ｆｅ2Ｏ3）：０．８％以上、２．４％未満、Ｃｒ2Ｏ3：０〜０．０１％、ＣｏＯ：０．０２〜０．０４％、Ｓｅ：０．０００５〜０．００４５％、ＴｉＯ2：０％超、１％以下、を含有し、レドックス（［Ｆｅ2Ｏ3に換算した二価鉄（Ｆｅ2+）］／［Ｆｅ2Ｏ3に換算した二価鉄（Ｆｅ2+）と三価鉄（Ｆｅ3+）の合計（Ｆｅ2+＋Ｆｅ3+）］、即ち［Ｆｅ2Ｏ3に換算した二価鉄（Ｆｅ2+）］／［Ｆｅ2Ｏ3に換算した二価鉄（Ｆｅ2+）とＦｅ2Ｏ3に換算した三価鉄（Ｆｅ3+）との合計（Ｆｅ2+＋Ｆｅ3+）］、以下「Ｒｅｄｏｘ」ともいう）が２０％以上、３０％以下であり、Ｒｅｄｏｘ、ｔ−Ｆｅ2Ｏ3、及び、ＴｉＯ2が下記式（１）を満たし、ｔ−Ｆｅ2Ｏ3、Ｃｒ2Ｏ3、ＣｏＯ、及び、Ｓｅが下記式（２）を満たし、板厚３．５ｍｍでの紫外線透過率（ＴＵＶ）（ＩＳＯ９０５０：２００３）が２％以下であり、板厚３．５ｍｍでの標準Ａ光源を用いて測定した可視光透過率（ＴＶＡ）（ＪＩＳ  Ｒ  ３１０６（１９９８））が１２％以上、２５％以下であり、板厚３．５ｍｍでの日射透過率（ＴＥ）（ＪＩＳ  Ｒ  ３１０６（１９９８））が２２％以下であり、板厚３．５ｍｍでの、標準Ｃ光源を用いて測定した刺激純度（Ｐｅ）が１０％以下である。
１．７７×（１−Ｒｅｄｏｘ／１００）×（ｔ−Ｆｅ2Ｏ3）＋０．４８×（ＴｉＯ2）  ≧１．７３      （１）
４≦（ｔ−Ｆｅ2Ｏ3）＋１０×（Ｃｒ2Ｏ3）＋９０×（ＣｏＯ）＋１１００×（Ｓｅ）  ≦８            （２）
上記した数値範囲を示す「〜」とは、その前後に記載された数値を下限値及び上限値として含む意味で使用され、特段の定めがない限り、以下本明細書において「〜」は、同様の意味をもって使用される。
【００１１】
本発明において、上記成分とする理由を以下に述べる。なお、特に明記がない限り、％は、質量％を意味するものとする。
【００１２】
ＳｉＯ2は、ネットワークを構築する成分であり、必須成分である。ＳｉＯ2は、含有量が６６％以上であれば耐候性が良くなる。６７％以上であれば好ましく、６８％以上であればより好ましい。一方、７５％以下であれば粘度が高くなりすぎず、溶融に都合が良い。７２％以下であれば好ましく、７０％以下であればより好ましい。
【００１３】
Ｎａ2Ｏは、原料の溶融を促進する成分であり、必須成分である。Ｎａ2Ｏは、含有量が１０％以上であれば原料の溶融を促進させる。１１％以上であれば好ましく、１２％以上であればより好ましい。一方、２０％以下であれば耐候性が悪くならない。１８％以下であれば好ましく、１６％以下であればより好ましい。
【００１４】
ＣａＯは、原料の溶融を促進し耐候性を改善する成分であり、必須成分である。ＣａＯは、含有量が５％以上であれば原料の溶融を促進し耐候性を改善させる。６％以上であれば好ましく、７％以上であればより好ましい。一方、１５％以下であれば失透を抑制する。１３％以下であれば好ましく、１１％以下であればより好ましい。
【００１５】
ＭｇＯは、原料の溶融を促進し耐候性を改善する成分であり、選択成分である。ＭｇＯは、含有量が６％以下であれば失透を抑制する。５％以下であれば好ましく、４％以下であればより好ましい。
【００１６】
Ａｌ2Ｏ3は、耐候性を改善する成分であり、選択成分である。Ａｌ2Ｏ3は、含有量が５％以下であれば粘度が高くなりすぎず、溶融に都合が良い。４％以下であれば好ましく、３％以下であればより好ましい。
【００１７】
Ｋ2Ｏは、原料の溶融を促進する成分であり、選択成分である。Ｋ2Ｏは、含有量が５％以下であれば揮発による溶融窯の耐火物へのダメージを抑制する。４％以下であれば好ましく、３％以下であればより好ましい。
【００１８】
Ｆｅ2Ｏ3に換算した全鉄（ｔ−Ｆｅ2Ｏ3）の含有量は、０．８％以上であれば可視光透過率（ＴＶＡ）を大きくさせず、２．４％未満であれば可視光透過率（ＴＶＡ）を小さくさせない。すなわち、可視光透過率（ＴＶＡ）が適切な範囲となる。より好ましい全鉄の含有量は、１．０％以上である。また、１．８％以下である。
【００１９】
本発明の紫外線吸収性ガラス物品では、可視光透過率（ＴＶＡ）と日射透過率（ＴＥ）とのバランスの指標として、レドックス（［Ｆｅ2Ｏ3に換算した二価鉄（Ｆｅ2+）］／［Ｆｅ2Ｏ3に換算した二価鉄（Ｆｅ2+）とＦｅ2Ｏ3に換算した三価鉄（Ｆｅ3+）との合計（Ｆｅ2+＋Ｆｅ3+）］）を用いる。本発明の紫外線吸収性ガラス物品は、レドックスが２０％以上であるため、日射透過率（ＴＥ）が大きくなりすぎない。一方、３０％以下であるため可視光透過率（ＴＶＡ）が小さくなりすぎない。本発明の紫外線吸収性ガラス物品は、レドックスが２１％以上であることが好ましく、２２％以上であることがより好ましい。また２９％以下であることが好ましく、２８％以下であることがより好ましく、２７％以下であることがさらに好ましく、２６％以下であることが特に好ましい。
【００２０】
Ｃｒ2Ｏ3は、さほど刺激純度（Ｐｅ）を高めないで、可視光透過率（ＴＶＡ）を低減させる成分であり、選択成分である。Ｃｒ2Ｏ3は、含有量が０．０１％以下であれば刺激純度（Ｐｅ）が大きくなることを抑制する。０．００９％以下であれば好ましく、０．００８％以下であればより好ましい。
【００２１】
ＣｏＯは、ガラスに青みを帯びさせる成分であるとともに、刺激純度（Ｐｅ）を１０％以下に低下させる成分であり、必須成分である。ＣｏＯは、含有量が０．０２％以上であればガラスの色調が黄色みを帯びるのを抑制する。０．０２２％以上であれば好ましく、０．０２４％以上であればより好ましく、０．０２５％以上であればさらに好ましい。０．０４％以下であればガラスの色調が可視光透過率（ＴＶＡ）が低くなり過ぎない。０．０３８％以下であれば好ましく、０．０３６％以下であればより好ましく、０．０３０％以下であればさらに好ましい。
【００２２】
Ｓｅは、ガラスに赤みを帯びさせる成分であるとともに、刺激純度（Ｐｅ）を１０％以下に低下させる成分であり、必須成分である。０．０００５％以上あればガラスの色調が青みを帯びるのを抑制する。０．０００７％以上であれば好ましく、０．００１０％以上であればより好ましい。０．００４５％以下であれば黄色みを帯びるのを抑制する。０．００３７％以下であれば好ましく、０．００３４％以下であればより好ましく、０．００２０％以下であればさらに好ましい。
【００２３】
ＴｉＯ2は、紫外線透過率（ＴＵＶ）を小さくする成分であり、必須成分である。また、ＴｉＯ2は溶融時の素地の粘性を下げる効果があり、素地の滞留を起こり難くする働きがある。ＴｉＯ2は、含有量が０％より多いと紫外線透過率（ＴＵＶ）を大きくしない。
０．１％以上であれば好ましく、０．２％以上であればより好ましい。１％以下であれば黄色味が抑えられ刺激純度（ＰＥ）が大きくなることを抑制する。０．９８％以下であれば好ましく、０．９５％以下であればより好ましく、０．９％以下であればさらに好ましい。
【００２４】
本発明において、上述のようにＲｅｄｏｘ、ｔ−Ｆｅ2Ｏ3、及び、ＴｉＯ2は、成分量や条件によって、可視光透過率（ＴＶＡ）と日射透過率（ＴＥ）とのバランスを保ち、可視光透過率（ＴＶＡ）を適切な範囲とさせ、紫外線透過率（ＴＵＶ）を抑え、黄色味を抑え刺激純度（Ｐｅ）が大きくなることを抑制することができる。
本発明の紫外線吸収性ガラス物品は、Ｒｅｄｏｘ、ｔ−Ｆｅ2Ｏ3、及び、ＴｉＯ2が下記式（１）を満たすことにより、紫外線透過率（ＴＵＶ）を容易に低くすることが可能となる。
１．７７×（１−Ｒｅｄｏｘ／１００）×（ｔ−Ｆｅ2Ｏ3）＋０．４８×（ＴｉＯ2）  ≧１．７３            （１）
本発明の紫外線吸収性ガラス物品は、Ｒｅｄｏｘ、ｔ−Ｆｅ2Ｏ3、及び、ＴｉＯ2が下記式（３）を満たすことが好ましく、下記式（４）を満たすことがより好ましい。
１．７７×（１−Ｒｅｄｏｘ／１００）×（ｔ−Ｆｅ2Ｏ3）＋０．４８×（ＴｉＯ2）  ≧１．８３          （３）
１．７７×（１−Ｒｅｄｏｘ／１００）×（ｔ−Ｆｅ2Ｏ3）＋０．４８×（ＴｉＯ2）  ≧２．０３          （４）
一方、本発明の紫外線吸収性ガラス物品は、Ｒｅｄｏｘ、ｔ−Ｆｅ2Ｏ3、及び、ＴｉＯ2が下記式（５）を満たすことが、可視光透過率（ＴＶＡ）を小さくさせないために好ましい。
１．７７×（１−Ｒｅｄｏｘ／１００）×（ｔ−Ｆｅ2Ｏ3）＋０．４８×（ＴｉＯ2）  ≦３．８３            （５）
一方、本発明の紫外線吸収性ガラス物品は、Ｒｅｄｏｘ、ｔ−Ｆｅ2Ｏ3、及び、ＴｉＯ2が下記式（６）を満たすことが好ましく、下記式（７）を満たすことがより好ましい。
１．７７×（１−Ｒｅｄｏｘ／１００）×（ｔ−Ｆｅ2Ｏ3）＋０．４８×（ＴｉＯ2）  ≦３．５３            （６）
１．７７×（１−Ｒｅｄｏｘ／１００）×（ｔ−Ｆｅ2Ｏ3）＋０．４８×（ＴｉＯ2）  ≦３．２３            （７）
【００２５】
本発明において、上述のようにｔ−Ｆｅ2Ｏ3、Ｃｒ2Ｏ3、ＣｏＯ、及び、Ｓｅは、可視光透過率（ＴＶＡ）を適切な範囲とさせ、刺激純度（Ｐｅ）を高めずに可視光透過率（ＴＶＡ）を低減させ、成分量により適切な色調調整を行なうことができる。
本発明の紫外線吸収性ガラス物品は、ｔ−Ｆｅ2Ｏ3、Ｃｒ2Ｏ3、ＣｏＯ、及び、Ｓｅが下記式（２）を満たすことにより、容易にＰｅを低くすることができるとともに、紫外線透過率（ＴＵＶ）を２％以下にまで下げることができ、可視光透過率（ＴＶＡ）を１２％以上、２５％以下の範囲に設定することができ、濃グレー色ガラスになる。
４≦（ｔ−Ｆｅ2Ｏ3）＋１０×（Ｃｒ2Ｏ3）＋９０×（ＣｏＯ）＋１１００×（Ｓｅ）  ≦８              （２）
本発明の紫外線吸収性ガラス物品は、ｔ−Ｆｅ2Ｏ3、Ｃｒ2Ｏ3、ＣｏＯ、及び、Ｓｅが下記式（８）を満たすことが好ましく、下記式（９）を満たすことがより好ましく、下記式（１０）を満たすことがさらに好ましく、下記式（１１）を満たすことが特に好ましく、下記式（１２）を満たすことが最も好ましい。
４．３≦（ｔ−Ｆｅ2Ｏ3）＋１０×（Ｃｒ2Ｏ3）＋９０×（ＣｏＯ）＋１１００×（Ｓｅ）≦７．７        （８）
４．５≦（ｔ−Ｆｅ2Ｏ3）＋１０×（Ｃｒ2Ｏ3）＋９０×（ＣｏＯ）＋１１００×（Ｓｅ）≦７．５          （９）
５．０≦（ｔ−Ｆｅ2Ｏ3）＋１０×（Ｃｒ2Ｏ3）＋９０×（ＣｏＯ）＋１１００×（Ｓｅ）≦７．５        （１０）
５．０≦（ｔ−Ｆｅ2Ｏ3）＋１０×（Ｃｒ2Ｏ3）＋９０×（ＣｏＯ）＋１１００×（Ｓｅ）≦７．０          （１１）
５．３≦（ｔ−Ｆｅ2Ｏ3）＋１０×（Ｃｒ2Ｏ3）＋９０×（ＣｏＯ）＋１１００×（Ｓｅ）≦７．０          （１２）
【００２６】
なお、実生産においては、芒硝などの清澄剤が用いられるため、その痕跡として、０．０５〜１．０％のＳＯ3が本発明の紫外線吸収性ガラス物品中に残存するのが通常である。
【００２７】
本発明の紫外線吸収性ガラス物品は、選択成分として、上記以外にＮｉの酸化物を含有してもよい。この場合、前記したガラス母組成の成分の合量に対して、酸化物換算（ＮｉＯ）で０．０５％以下に含有させることにより、ガラス物品に褐色を帯びさせること、また日射透過率（ＴＥ）を下げることができる。Ｎｉの酸化物の含有量は、酸化物換算（ＮｉＯ）で０．０４％以下であることが好ましく、０．０３％以下であることがより好ましい。
【００２８】
本発明の紫外線吸収性ガラス物品は、上記以外にＢ、Ｂａ、Ｓｒ、Ｌｉ、Ｚｎ、Ｐｂ、Ｐ、Ｚｒ、Ｂｉの各酸化物を含有してもよい。これらの酸化物換算（Ｂ2Ｏ3、ＢａＯ、ＳｒＯ、Ｌｉ2Ｏ、ＺｎＯ、ＰｂＯ、Ｐ2Ｏ5、ＺｒＯ2、Ｂｉ2Ｏ3）の含有量は、前記したガラス母組成の成分の合量に対して、各々、０〜１％であってよい。なお、上記した各酸化物の合計の含有量は、２％以下が好ましく、０．７％以下がより好ましく、０．４％以下がさらに好ましく、０．２％以下が特に好ましく、０．１％以下が最も好ましい。
【００２９】
また、本発明の紫外線吸収性ガラス物品は、Ｓｂ、Ａｓ、Ｃｌ、Ｆを含有してもよい。これらの元素は溶融補助剤、清澄剤から意図的に混入し得る。あるいは原料やカレット中の不純物として含有し得る。これらの含有量は、前記したガラス母組成の成分の合量に対して、０〜０．１％であってよく、０〜０．０５％であってよく、０〜０．０１％であってよい。
【００３０】
また、本発明の紫外線吸収性ガラス物品は、Ｓｎの酸化物を含有してもよい。Ｓｎはフロート法における成形時にガラスと接触し、ガラス中に侵入する。酸化物換算（ＳｎＯ2）の含有量は、前記したガラス母組成の成分の合量に対して、０〜０．１％であってよい。
【００３１】
また、本発明の紫外線吸収性ガラス物品は、Ｍｎ、Ｃｕ、Ｍｏ、Ｎｄ、Ｅｒの各酸化物を含有してもよい。これらの酸化物換算（ＭｎＯ2、ＣｕＯ、ＭｏＯ3、Ｎｄ2Ｏ3、Ｅｒ2Ｏ3）の含有量は０〜０．１％であってよく、０〜０．０５％であってよく、０〜０．０１％であってよい。
【００３２】
また、本発明の紫外線吸収性ガラス物品は、紫外線透過率（ＴＵＶ）を小さくするため、ＣｅＯ２を含有してもよい。ＣｅＯ２を含有する場合、ＣｅＯ２の含有量は０〜１％であってよい。ＣｅＯ２は、好ましくは０．７％以下、より好ましくは０．４％以下、さらに好ましくは０．２％以下、特に好ましくは０．１％以下の割合で含んでもよい。ＣｅＯ２は、原料コストを安くするためには、実質的に含まないことが好ましい。ここで実質的に含まないとは不可避的不純物を除き含有させないことを意味し、本発明において具体的にはＣｅＯ２の含有率がガラス中に１００ｐｐｍ以下であることを意味する。
また、本発明の紫外線吸収性ガラス物品は、Ｖ2Ｏ5を実質的に含まないことが、日射透過率（ＴＥ）が低くなるため好ましい。ここで実質的に含まないとは不可避的不純物を除き含有させないことを意味し、本発明において具体的にはＶ2Ｏ5の含有率がガラス中に１００ｐｐｍ以下であることを意味する。
【００３３】
なお、本発明の紫外線吸収性ガラス物品は、ＷＯ３を実質的に含まないことが好ましい。ここで実質的に含まないとは、不可避的不純物を除き意図的に含有させないことを意味し、具体的にはＷＯ３の含有率がガラス中に１００ｐｐｍ以下であることを意味する。
【００３４】
本発明の紫外線吸収性ガラス物品を車両用、特に車両用プライバシーガラスとして用いる場合、上記組成のガラス板であって、以下のような光学特性を有する。
３．５ｍｍ厚さで、紫外線透過率（ＴＵＶ）が２％以下であり、１％以下が好ましい。
３．５ｍｍ厚さで、可視光透過率（ＴＶＡ）が１２％以上であり、１３％以上が好ましく、１４％以上がより好ましい。一方、３．５ｍｍ厚さで、可視光透過率（ＴＶＡ）が２５％以下であり、２４％以下が好ましく、２３％以下がより好ましい。
３．５ｍｍ厚さで、日射透過率（ＴＥ）が２２％以下であり、２０％以下が好ましく、１９％以下がより好ましい。
また、上記光学特性に加えて、３．５ｍｍ厚さで、紫外線透過率（ＴＵＶ４００）が５％以下が好ましく、３％以下がより好ましく、２％以下がさらに好ましい。
また、上記光学特性に加えて、３．５ｍｍ厚さで、刺激純度（Ｐｅ）が１０％以下であり、７％以下が好ましい。
また、上記光学特性に加えて、３．５ｍｍ厚さで、主波長λＤ が４８５〜５８０ｎｍであることが好ましい。
本明細書を通じて、日射透過率（ＴＥ）、可視光透過率（ＴＶＡ）は、ＪＩＳ−Ｒ３１０６（１９９８）により、紫外線透過率（ＴＵＶ）は、ＩＳＯ ９０５０（２００３）により、紫外線透過率（ＴＵＶ４００）はＩＳＯ１３８３７：２００８  ｃｏｎｖｅｎｔｉｏｎ  Ａにより、それぞれ求めたものである。また、可視光透過率（ＴＶＡ）は、標準Ａ光源２度視野を、主波長λＤ及び刺激純度（Ｐｅ）は標準Ｃ光源２度視野を、それぞれ用いて算出したものである。
【００３５】
また、本発明の紫外線吸収性ガラス物品は、粘度が１００ポアズとなる温度が１４４０℃以下であればガラスの製造がしやすいという効果がある。粘度が１００ポアズとなる温度は、１４３５℃以下が好ましく、１４１０℃以下がより好ましく、１４００℃以下であれば特に好ましい。
【００３６】
本発明の紫外線吸収性ガラス物品の製造法は、特に限定されないが、たとえば、次のようにして製造できる。調合した原料を連続的に溶融炉に供給し、重油等により約１５００℃に加熱してガラス化する。次いで、この溶融ガラスを清澄した後、フロート法等により所定の厚さの板状ガラスリボンに成形する。次いで、このガラスリボンを所定の形状に切断することにより、本発明のガラス物品が製造される。その後、必要に応じて、切断したガラスを強化処理し、合わせガラスに加工し、または複層ガラスに加工することができる。
【実施例】
【００３７】
（例１〜１６）
以下において例１〜１０は実施例、例１１〜１６は比較例である。原料として、ケイ砂、長石、苦灰石、ソーダ灰、芒硝、高炉スラグ、酸化第二鉄、酸化チタン、酸化コバルト、亜セレン酸ソーダ、酸化クロム、等を用いて原料バッチを調合した。ガラスの母成分として、ＳｉＯ2：６５〜７０、Ｎａ2Ｏ：１３．３、ＣａＯ：８．４、ＭｇＯ：４．６、Ａｌ2Ｏ3：１．８、Ｋ2Ｏ：０．７及びＳＯ3：０．２（単位：質量％）からなるソーダライムシリケートガラスを使用した。母成分と、吸収成分として加えるｔ−Ｆｅ2Ｏ3（Ｆｅ2Ｏ3で表した全鉄）、Ｃｒ2Ｏ3、ＣｏＯ、Ｓｅ、Ｖ２Ｏ５、及びＴｉＯ2の合計が１００質量％になるようにＳｉＯ2含有量を調整して目標組成とした。バッチを白金―ロジウム製のルツボに入れて、電気炉中で、Ｏ2濃度０．５％程度の雰囲気において溶融し、カーボン板上に流し出した後、別の電気炉内で徐冷した。得られたガラスブロックを切断し、一部を研磨して蛍光Ｘ線分析装置により組成を分析した。別の一部の表面を研磨して鏡面状に、かつ厚み３．５ｍｍになるように仕上げて、分光光度計により分光透過率を測定した。また、分光透過率を基に、紫外線透過率（ＴＵＶ及びＴＵＶ４００）、可視光透過率（ＴＶＡ）、日射透過率（ＴＥ）、主波長λＤ、刺激純度（Ｐｅ）を算出した。以下、例１〜１６に得られたガラス中の吸収成分の含有量と光学特性を示す。【００３８】
【表１】
2017065160.tif 000002
【００３９】
【表２】
2017065160.tif 000003
【００４０】
【表３】
2017065160.tif 000004
【００４１】
ガラス組成に関する要件を全て満たす実施例（例１〜例１０）のガラスは、いずれも板厚３．５ｍｍでの光学特性に関する要件を満たしていた。但し、Ｖ2Ｏ5を含有する例１０は、他の実施例（例１〜９）に比べて日射透過率（ＴＥ）が大きかった。Ｃｒ2Ｏ3含有量が０．０１％超の例１１は、板厚３．５ｍｍでの刺激純度（Ｐｅ）が１０％超であった。式（１）の値が１．７３未満の例１２は、板厚３．５ｍｍでの紫外線透過率（ＴＵＶ）が２％超であった。Ｓｅを含有しない例１３は、板厚３．５ｍｍでの刺激純度（Ｐｅ）が１０％超であった。ＣｏＯ含有量が０．０２未満の例１４は、板厚３．５ｍｍでの刺激純度（Ｐｅ）が１０％超であった。式（２）の値が４未満の例１５は、板厚３．５ｍｍでの紫外線透過率（ＴＵＶ）が２％超であった。式（２）の値が８超の例１６は、板厚３．５ｍｍでの可視光透過率（ＴＶＡ）が１２％未満であった。【００４２】
本発明を詳細にまた特定の実施態様を参照して説明したが、本発明の精神と範囲を逸脱することなく様々な変更や修正を加えることができることは当業者にとって明らかである。本出願は２０１５年１０月１６日出願の日本特許出願（特願２０１５−２０４３０６号）、に基づくものであり、その内容はここに参照として取り込まれる。
【産業上の利用可能性】
【００４３】
本発明によれば、製造しやすく、車両用プライバシーガラスとして好適な、紫外線透過率（ＴＵＶ）が低く、視界確保の要求を満足する紫外線吸収性ガラス物品を提供することができ、特に自動車のリアサイドガラス窓用及びリアガラス窓用のガラス板として有用である。
【国際調査報告】
2017065160.tif 000005
2017065160.tif 000006
2017065160.tif 000007
2017065160.tif 000008